(57)【要約】    【課題】  吸引マッサージによる血行の改善効果を保持し、長時間にわたって血行の流れを良くする伸縮性粘着テープを提供すること。    【解決手段】  基材の一方の面に粘着剤層を設けた伸縮性粘着テープ１において、上記基材に、縦方向と横方向の伸びがともに300〜600％で、縦方向と横方向の伸びの比が0.70〜1.30であり、かつ、縦方向と横方向の引張強さがともに5〜25N／10mmであるエラストマー不織布を用いる。【選択図】  図１
2005162958.tif 000002
【特許請求の範囲】
【請求項１】
基材の一方の面に粘着剤層を設けた伸縮性粘着テープにおいて、上記基材に、縦方向と横方向の伸びがともに300〜600％で、縦方向と横方向の伸びの比が0.70〜1.30であり、かつ、縦方向と横方向の引張強さがともに5〜25N／10mmであるエラストマー不織布を用いることを特徴とする伸縮性粘着テープ。
【請求項２】
上記エラストマー不織布がポリアミド系エラストマー不織布、又は、ウレタン系エラストマー不織布、又は、オレフィン系エラストマー不織布のいずれかであることを特徴とする請求項１記載の伸縮性粘着テープ。
【請求項３】
上記粘着剤層がアクリル系粘着剤からなる粘着剤層であることを特徴とする請求項１または請求項２記載の伸縮性粘着テープ。
【発明の詳細な説明】
【技術分野】
【０００１】
本発明は、医療用途、スポーツ用途などに用いることができる吸引マッサージャー用の粘着テープに関する。
【背景技術】
【０００２】
従来、医療用途、スポーツ用途、整体用途、美容用途などに、適度な皮膚接着性、皮膚追従性、皮膚刺激性、再貼付性等を有する各種のスポーツ用テープ、テーピング用テープ等の粘着テープが使用されている。（非特許文献１参照）
特許文献１には、オレフィン系エラストマーからなる基材の片面に粘着剤層を設けた、皮膚への追従性が良好な医療用粘着テープが開示されている。
【０００３】
また、特許文献２には、オレフィン系エラストマーからなる基材の片面に粘着剤層を設けた、皮膚への追従性、透湿性、皮膚への粘着性が適度な範囲にある皮膚貼付用粘着テープが開示されている。
【０００４】
また、特許文献３には、ウレタン系エラストマー不織布からなる基材の片面に粘着剤層を設けた、伸縮性バンソウコウが開示されている。
【０００５】
また、特許文献４には、ウレタン伸縮性フィルムからなる基材の片面に粘着剤層を設けた伸縮性粘着テープが開示されている。
【０００６】
また、特許文献５には、伸縮性綿布からなる基材の片面に粘着剤層を設けた、通気性に優れた身体接着テープが開示されている。
【０００７】
【特許文献１】特開平08-000657号公報
【特許文献２】特開2000-166966号公報
【特許文献３】特開平09-154871号公報
【特許文献４】特開平06-313053号公報
【特許文献５】特開平10-033741号公報
【非特許文献１】「粘着ハンドブック(第2版)、p489、粘着テープ工業会、1995年発行」
【非特許文献２】「講演“除圧式ZERO（ゼロ）テープ〜その理論と使用方法について”、神戸大学発達科学部人間行動表現学科、井奥一樹、明治東洋医学専門学校主催講演会、2003.7.20」
【発明の開示】
【発明が解決しようとする課題】
【０００８】
しかしながら、特許文献１に記載の粘着テープは、通気性に劣るため、発汗による皮膚のかぶれや粘着テープの剥がれが起きる可能性がある。
【０００９】
また、特許文献２には、破断時の引張強さと伸びに関する記載がない。
【００１０】
また、特許文献３には、破断時の引張強さと伸びに関する記載がなく、その方法は、基材の伸縮性不織布が１層の部分と２層構造となっている部分とがあるため、引張強さと伸びに差が生じ、全体が均一の引張強さと伸びをもたない。
【００１１】
また、特許文献４には、破断時の引張強さと伸びに関する記載がなく、ここに記載の粘着テープは、基材に、軸延伸（縦方向）フィルムを使用しているため、縦方向と横方向の引張強さと伸びが異なる。
【００１２】
また、特許文献５には、破断時の引張強さと伸びに関する記載がなく、ここに記載の粘着テープは、縦方向に伸縮性を有するが、横方向には伸縮性がない。
【００１３】
本発明の目的は、吸引マッサージによる血行の改善効果を保持し、長時間にわたって血行の流れを良くする伸縮性粘着テープを提供することにある。
【課題を解決するための手段】
【００１４】
本発明は、上記目的を達成するため、特許請求の範囲に記載のような構成とするものである。
【００１５】
すなわち、本発明は、基材の一方の面に粘着剤層を設けた伸縮性粘着テープにおいて、上記基材に、縦方向と横方向の伸びがともに300〜600％で、縦方向と横方向の伸びの比が0.70〜1.30であり、かつ、縦方向と横方向の引張強さがともに5〜25N／10mmであるエラストマー不織布を用いる。
【００１６】
この場合、上記エラストマー不織布をポリアミド系エラストマー不織布、又は、ウレタン系エラストマー不織布、又は、オレフィン系エラストマー不織布のいずれかとする。
【００１７】
また、これらの場合、上記粘着剤層をアクリル系粘着剤からなる粘着剤層とする。
【発明の効果】
【００１８】
本発明は、基材の一方の面に粘着剤層を設けた伸縮性粘着テープにおいて、上記基材に、縦方向と横方向の伸びがともに300〜600％で、縦方向と横方向の伸びの比が0.70〜1.30であり、かつ、縦方向と横方向の引張強さがともに5〜25N／10mmであるエラストマー不織布を用いているから、通気性に優れ、適度な皮膚接着性、皮膚刺激性、再貼付性を有し、かつ、長時間にわたる吸引マッサージャーの効果を保持している。
【００１９】
この場合、上記エラストマー不織布がポリアミド系エラストマー不織布、又は、ウレタン系エラストマー不織布、又は、オレフィン系エラストマー不織布のいずれかであるから、通気性に優れ、適度な皮膚接着性、皮膚刺激性、再貼付性を有し、かつ、長時間にわたる吸引マッサージャーの効果を保持している。
【００２０】
また、これらの場合、上記粘着剤層がアクリル系粘着剤からなる粘着剤層であるから、通気性に優れ、適度な皮膚接着性、再貼付性を有している。
【発明を実施するための最良の形態】
【００２１】
皮膚が炎症などを起こすと、そこに血液が溜まり、圧力が上がり、痛みを感じるが、皮膚の患部を吸引する吸引マッサージを行うことにより、患部の圧力を下げ、血行を良くし、痛みを和らげる効果があることが知られている。（非特許文献２参照）
本発明者は、吸引マッサージャー用ゴムを肩こりなどの血行の流れが良くない患部に置いて、皮膚を吸引し、その状態で、吸引マッサージャー用ゴムの周囲に本発明の伸縮性粘着テープを貼ることにより、吸引マッサージャー用ゴムを剥がしても、患部の血行が長時間持続することを見出した。吸引マッサージャー用ゴムで吸引した皮膚の盛り上がりは、本発明の伸縮性粘着テープにより、長時間保持されるため、患部の血行が長時間良好な状態を維持することが分った。また、この伸縮性粘着テープは、基材に、縦方向と横方向の伸びと引張強さがほぼ同一であるエラストマー不織布を使用するのが好ましい。
【００２２】
ここで使用されるエラストマー不織布の伸びと引張応力の特性としては、縦方向と横方向の伸びがともに300〜600％で、縦方向と横方向の伸びの比が0.70〜1.30の範囲内にあり、かつ、縦方向と横方向の引張強さがともに5〜25N／10mmの範囲にあることが好ましい。
【００２３】
吸引マッサージャーを行う場合、伸縮性粘着テープを、伸ばして、吸引マッサージャー用ゴムの周囲の皮膚に貼る。皮膚表面に伸ばして貼られた伸縮性粘着テープは、伸ばされる前の状態に戻ろうとする力で吸引マッサージャー用ゴムにより盛り上げられた皮膚の盛り上がりを保つ。そのため、エラストマー不織布の伸びが300％未満の場合、伸ばされる前の状態に戻ろうとする力が小さいため、伸縮性粘着テープは、皮膚の盛り上がりを保てない。また、伸びが600％を超えると、伸ばされる前の状態に戻ろうとする力が強すぎるため、血液の流れを悪くする。
【００２４】
また、エラストマー不織布の縦方向と横方向の伸びの比が0.70未満あるいは1.30を超える場合、伸縮性粘着テープを伸ばして皮膚に貼り、伸ばした状態の伸縮性粘着テープが伸びる前の状態に戻ろうとする際、縦方向と横方向が均等に伸ばされないことで、皮膚の盛り上がりをきれいに保つことができない。
【００２５】
また、エラストマー不織布の引張強さが5N／10mm未満の場合、皮膚の盛り上がりを固定する力が十分でなく、引張強さが25N／10mmを超えると、皮膚の盛り上がりを固定する力が強過ぎて、血液の流れを悪くする。
【００２６】
本発明で使用されるエラストマー不織布としては、ポリアミド系エラストマー不織布、ウレタン系エラストマー不織布及びオレフィン系エラストマー不織布が好ましいが、縦方向と横方向の伸びと引張応力の特性を考慮すると、特に、ポリアミド系エラストマー不織布が好ましい。
【００２７】
また、本発明で使用される粘着剤は、アクリル系、天然ゴム系、合成ゴム系など、限定されないが、通気性、適度な皮膚接着性、再貼付性の特性を考慮すると、特に、アクリル系粘着剤が好ましい。
【実施例】
【００２８】
本発明の伸縮性粘着テープについて、実施例によって具体的に説明する。但し、本発明の伸縮性粘着テープは、これに限定されるものではない。
【００２９】
なお、実施例及び比較例に記載の皮膚表面の温度変化は、皮膚表面の温度変化を測定することにより、皮膚内部の血行の状態を把握したもので、下記の方法により測定した。
【００３０】
すなわち、図２（１）〜（４）に示したプロセスを経た後、0分後、10分後、30分後、90分後の皮膚表面の温度変化をサーモグラフィにより測定した。
（１）患部に吸引マッサージャー用ゴム２を置く。
（２）吸引マッサージャー用ゴム２押すことにより、吸引マッサージャー用ゴム２の内部を減圧して、皮膚３を盛り上げる。
（３）吸引マッサージャー用ゴム２をつけた状態で、その周囲の皮膚３にリング状の伸縮性粘着テープ１（図１参照）を貼る。
（４）吸引マッサージャー用ゴム２を取り去る。伸縮性粘着テープ１の内側に皮膚３の盛り上がりが現われる。
【００３１】
［実施例１］
引張強さが縦方向7.0N／10mm、横方向6.0N／10mm、伸びが縦方向300％、横方向390％のポリアミド系エラストマー不織布（出光ユニテックス（株）製、商品名ストラフレックス、目付け量70g／m２）からなる基材の一方の面に、アクリル系粘着剤（綜研化学（株）製、ＳＫダイン1720）を乾燥後0.06mmになるように塗工し、リング状にカットすることにより伸縮性粘着テープを製作した。この伸縮性粘着テープは、通気性があり、適度な皮膚接着性、皮膚刺激性、再貼付性を有していた。また、吸引マッサージャー用ゴムを取り去ってから10分、30分、90分経過後の皮膚表面の温度変化は、吸引マッサージャー用ゴムを置く前を基準にとると、＋1.0℃あった。また、吸引マッサージャー用ゴムで吸引した皮膚の盛り上がりは、吸引マッサージャー用ゴムを取り去ってから72時間後も保持されていることが確認された。
【００３２】
［実施例２］
引張強さが縦方向25.0N／10mm、横方向25.0N／10mm、伸びが縦方向350％、横方向400％のポリアミド系エラストマー不織布（出光ユニテックス（株）製、商品名ストラフレックス、目付け量200g／m２）からなる基材の一方の面に、アクリル系粘着剤（綜研化学（株）製、ＳＫダイン1720）を乾燥後0.06mmになるように塗工し、リング状にカットすることにより伸縮性粘着テープを製作した。この伸縮性粘着テープは、通気性があり、適度な皮膚接着性、皮膚刺激性、再貼付性を有していた。また、吸引マッサージャー用ゴムを取り去ってから10分、30分、90分経過後の皮膚表面の温度変化は、吸引マッサージャー用ゴムを置く前を基準にとると、＋1.0℃あった。また、吸引マッサージャー用ゴムで吸引した皮膚の盛り上がりは、吸引マッサージャー用ゴムを取り去ってから72時間後も保持されていることが確認された。
【００３３】
［実施例３］
引張強さが縦方向12.2N／10mm、横方向8.5N／10mm、伸びが縦方向428％、横方向300％のポリアミド系エラストマー不織布（出光ユニテックス（株）製、商品名ストラフレックス、目付け量100g／m２）からなる基材の一方の面に、アクリル系粘着剤（綜研化学（株）製、ＳＫダイン1720）を乾燥後0.06mmになるように塗工し、リング状にカットすることにより伸縮性粘着テープを製作した。この伸縮性粘着テープは、通気性があり、適度な皮膚接着性、皮膚刺激性、再貼付性を有していた。また、吸引マッサージャー用ゴムを取り去ってから10分、30分、90分経過後の皮膚表面の温度変化は、吸引マッサージャー用ゴムを置く前を基準にとると、＋1.0℃あった。また、吸引マッサージャー用ゴムで吸引した皮膚の盛り上がりは、吸引マッサージャー用ゴムを取り去ってから72時間後も保持されていることが確認された。
【００３４】
［実施例４］
引張強さが縦方向5.0N／10mm、横方向5.0N／10mm、伸びが縦方向390％、横方向390％のウレタン系エラストマー不織布（出光ユニテックス（株）製、商品名ウレタン不織布、目付け量75g／m２）からなる基材の一方の面に、アクリル系粘着剤（綜研化学（株）製、ＳＫダイン1720）を乾燥後0.06mmになるように塗工し、リング状にカットすることにより伸縮性粘着テープを製作した。この伸縮性粘着テープは、通気性があり、適度な皮膚接着性、皮膚刺激性、再貼付性を有していた。また、吸引マッサージャー用ゴムを取り去ってから10分、30分、90分経過後の皮膚表面の温度変化は、吸引マッサージャー用ゴムを置く前を基準にとると、＋1.0℃あった。また、吸引マッサージャー用ゴムで吸引した皮膚の盛り上がりは、吸引マッサージャー用ゴムを取り去ってから72時間後も保持されていることが確認された。
【００３５】
［実施例５］
引張強さが縦方向24.2N／10mm、横方向22.4N／10mm、伸びが縦方向600％、横方向600％のウレタン系エラストマー不織布（出光ユニテックス（株）製、商品名ウレタン不織布、目付け量280g／m２）からなる基材の一方の面に、アクリル系粘着剤（綜研化学（株）製、ＳＫダイン1720）を乾燥後0.06mmになるように塗工し、リング状にカットすることにより伸縮性粘着テープを製作した。この伸縮性粘着テープは、通気性があり、適度な皮膚接着性、皮膚刺激性、再貼付性を有していた。また、吸引マッサージャー用ゴムを取り去ってから10分、30分、90分経過後の皮膚表面の温度変化は、吸引マッサージャー用ゴムを置く前を基準にとると、＋1.0℃あった。また、吸引マッサージャー用ゴムで吸引した皮膚の盛り上がりは、吸引マッサージャー用ゴムを取り去ってから72時間後も保持されていることが確認された。
［実施例６］
引張強さが縦方向7.6N／10mm、横方向6.0N／10mm、伸びが縦方向300％、横方向350％のオレフィン系エラストマー不織布（出光ユニテックス（株）製、商品名ストラフレックス、目付け量70g／m２）からなる基材の一方の面に、アクリル系粘着剤（綜研化学（株）製、ＳＫダイン1720）を乾燥後0.06mmになるように塗工し、リング状にカットすることにより伸縮性粘着テープを製作した。この伸縮性粘着テープは、通気性があり、適度な皮膚接着性、皮膚刺激性、再貼付性を有していた。また、吸引マッサージャー用ゴムを取り去ってから10分、30分、90分経過後の皮膚表面の温度変化は、吸引マッサージャー用ゴムを置く前を基準にとると、＋1.0℃あった。また、吸引マッサージャー用ゴムで吸引した皮膚の盛り上がりは、吸引マッサージャー用ゴムを取り去ってから72時間後も保持されていることが確認された。
【００３６】
［実施例７］
引張強さが縦方向24.0N／10mm、横方向19.2N／10mm、伸びが縦方向350％、横方向390％のオレフィン系エラストマー不織布（出光ユニテックス（株）製、商品名ストラフレックス、目付け量400g／m２）からなる基材の一方の面に、アクリル系粘着剤（綜研化学（株）製、ＳＫダイン1720）を乾燥後0.06mmになるように塗工し、リング状にカットすることにより伸縮性粘着テープを製作した。この伸縮性粘着テープは、通気性があり、適度な皮膚接着性、皮膚刺激性、再貼付性を有していた。また、吸引マッサージャー用ゴムを取り去ってから10分、30分、90分経過後の皮膚表面の温度変化は、吸引マッサージャー用ゴムを置く前を基準にとると、＋1.0℃あった。また、吸引マッサージャー用ゴムで吸引した皮膚の盛り上がりは、吸引マッサージャー用ゴムを取り去ってから72時間後も保持されていることが確認された。
【００３７】
［比較例１］
引張強さが縦方向3.0N／10mm、横方向4.0N／10mm、伸びが縦方向300％、横方向300％のポリアミド系エラストマー不織布（出光ユニテックス（株）製、商品名ストラフレックス、目付け量40g／m２）からなる基材の一方の面に、アクリル系粘着剤（綜研化学（株）製、ＳＫダイン1720）を乾燥後0.06mmになるように塗工し、リング状にカットすることにより伸縮性粘着テープを製作した。この伸縮性粘着テープは、通気性があり、適度な皮膚接着性、皮膚刺激性、再貼付性を有していた。また、吸引マッサージャー用ゴムを取り去ってから10分、30分、90分経過後の皮膚表面の温度変化は、吸引マッサージャー用ゴムを置く前と変わらなかった。また、吸引マッサージャー用ゴムで吸引した皮膚の盛り上がりは、吸引マッサージャー用ゴムを取り去るとともに元の状態に戻った。
【００３８】
［比較例２］
引張強さが縦方向35.0N／10mm、横方向32.0N／10mm、伸びが縦方向400％、横方向450％のポリアミド系エラストマー不織布（出光ユニテックス（株）製、商品名ストラフレックス、目付け量260g／m２）からなる基材の一方の面に、アクリル系粘着剤（綜研化学（株）製、ＳＫダイン1720）を乾燥後0.06mmになるように塗工し、リング状にカットすることにより伸縮性粘着テープを製作した。この伸縮性粘着テープは、通気性があり、適度な皮膚接着性、皮膚刺激性、再貼付性を有していた。また、吸引マッサージャー用ゴムを取り去ってから10分、30分、90分経過後の皮膚表面の温度変化は、吸引マッサージャー用ゴムを置く前と変わらなかった。また、吸引マッサージャー用ゴムで吸引した皮膚の盛り上がりは、吸引マッサージャー用ゴムを取り去るとともに元の状態に戻った。
【００３９】
［比較例３］
引張強さが縦方向30.8N／10mm、横方向28.0N／10mm、伸びが縦方向400％、横方向500％のウレタン系エラストマー不織布（出光ユニテックス（株）製、商品名、ウレタン不織布、目付け量350g／m２）からなる基材の一方の面に、アクリル系粘着剤（綜研化学（株）製、ＳＫダイン1720）を乾燥後0.06mmになるように塗工し、リング状にカットすることにより伸縮性粘着テープを製作した。この伸縮性粘着テープは、通気性があり、適度な皮膚接着性、皮膚刺激性、再貼付性を有していた。この伸縮性粘着テープは、通気性があり、適度な皮膚接着性、皮膚刺激性、再貼付性を有していた。また、吸引マッサージャー用ゴムを取り去ってから10分、30分、90分経過後の皮膚表面の温度変化は、吸引マッサージャー用ゴムを置く前と変わらなかった。また、吸引マッサージャー用ゴムで吸引した皮膚の盛り上がりは、吸引マッサージャー用ゴムを取り去るとともに元の状態に戻った。
【００４０】
［比較例４］
引張強さが縦方向3.2N／10mm、横方向3.0N／10mm、伸びが縦方向310％、横方向330％のオレフィン系エラストマー不織布（出光ユニテックス（株）製、商品名、ストラフレックス、目付け量70g／m２）からなる基材の一方の面に、アクリル系粘着剤（綜研化学（株）製、ＳＫダイン1720）を乾燥後0.06mmになるように塗工し、リング状にカットすることにより伸縮性粘着テープを製作した。この伸縮性粘着テープは、通気性があり、適度な皮膚接着性、皮膚刺激性、再貼付性を有していた。この伸縮性粘着テープは、通気性があり、適度な皮膚接着性、皮膚刺激性、再貼付性を有していた。また、吸引マッサージャー用ゴムを取り去ってから10分、30分、90分経過後の皮膚表面の温度変化は、吸引マッサージャー用ゴムを置く前と変わらなかった。また、吸引マッサージャー用ゴムで吸引した皮膚の盛り上がりは、吸引マッサージャー用ゴムを取り去るとともに元の状態に戻った。
【００４１】
［比較例５］
引張強さが縦方向31.8N／10mm、横方向31.8N／10mm、伸びが縦方向500％、横方向600％のポリウレタンフィルム（日清紡績（株）製、商品名 モビロンフィルム、厚さ0.05mm）からなる基材の一方の面に、アクリル系粘着剤（綜研化学（株）製、ＳＫダイン1720）を乾燥後0.06mmになるように塗工し、リング状にカットすることにより伸縮性粘着テープを製作した。この伸縮性粘着テープは、適度な皮膚接着性、皮膚刺激性、再貼付性を有していたが、通気性がなかった。また、吸引マッサージャー用ゴムを取り去ってから10分、30分、90分経過後の皮膚表面の温度変化は、吸引マッサージャー用ゴムを置く前と変わらなかった。また、吸引マッサージャー用ゴムで吸引した皮膚の盛り上がりは、吸引マッサージャー用ゴムを取り去るとともに元の状態に戻った。
【図面の簡単な説明】
【００４２】
【図１】本発明の伸縮性粘着テープの形状を示す模式図である。
【図２】（１）皮膚に吸引マッサージャー用ゴムを置いた状態を示す側面図である。  （２）吸引マッサージャー用ゴムを押すことにより、吸引マッサージャー用ゴムの内部を減圧にして、皮膚を盛り上げている状態を示す側面図である。  （３）吸引マッサージャー用ゴムの周囲の皮膚に、伸縮性粘着テープを貼った状態を示す側面図である。  （４）皮膚から吸引マッサージャー用ゴムを取り去った状態を示す側面図である。
【符号の説明】
【００４３】
１・・・伸縮性粘着テープ、２・・・吸引マッサージャー用ゴム、３・・・皮膚
【図１】
2005162958.tif 000003
【図２】
2005162958.tif 000004